(57)【要約】【課題】  パッケージを施した上で、より高精度、低コストの波長可変フィルタ及びその製造方法を得る。【解決手段】  可動反射面を有し、可動反射面と垂直な方向に変位することで、所定の波長の光を透過させ、所定の波長の光以外の波長の光を反射させる可動体２１ａ、可動体を変位可能にした上で支持する連結部２１ｂ及び支持部２１ｃ並びにスペーサ２１ｅが一体形成された可動部２と、可動体２１ａと静電ギャップＥＧを有して設けられ、可動体２１ａの位置を変位させる駆動電極１２及び可動反射面と光学ギャップＯＧを有して設けられ、可動反射面により反射された光をさらに反射する固定反射面を有し、可動反射面と固定反射面とが対向するように、スペーサ２１ｅを形成した側と反対側で可動部２と接合された駆動電極部１と、可動部２のスペーサ２１ｅ部分と接合されたパッケージ部３とを備えている。【選択図】        図１
2005309174.tif 000002
【特許請求の範囲】
【請求項１】
可動反射面を有し、前記可動反射面と垂直な方向に変位することで、所定の波長の光を透過させ、前記所定の波長の光以外の波長の光を反射させる可動体と、前記可動体を変位可能に支持する支持体と、スペーサと、が形成された可動部と、
前記可動体に対して第１のギャップを有し、前記可動体の位置を変位させる電極と、前記可動反射面に対して第２のギャップを有し、前記可動反射面により反射された光を反射する固定反射面と、を備え、前記可動反射面と前記固定反射面とが対向するように、前記スペーサを形成した側と反対側の前記可動部と接合された駆動電極部と、
前記スペーサと接合されたパッケージ部と、
を備えたことを特徴とする波長可変フィルタ。
【請求項２】
前記駆動電極部を構成する基板又は前記パッケージ部を構成する基板が、前記可動部を構成する基板と表面活性化接合が可能な材料で構成されることを特徴とする請求項１記載の波長可変フィルタ。
【請求項３】
前記駆動電極部を構成する基板又は前記パッケージ部を構成する基板が、前記可動部を構成する基板と陽極接合可能なガラス基板で構成されることを特徴とする請求項１記載の波長可変フィルタ。
【請求項４】
前記電極の前記可動体に対向した領域又は前記可動体の前記電極に対向した領域の少なくとも一方が絶縁膜で覆われていることを特徴とする請求項１記載の波長可変フィルタ。
【請求項５】
固定反射面に対して可動体を垂直方向に変位させ、前記固定反射面と前記可動体に設けられた可動反射面との間で反射する光から、前記固定反射面と前記可動反射面との間隔に基づいた所定波長の光を透過させる波長可変フィルタの製造方法であって、
前記可動体を変位させるための電極を底面部分に有する第１の凹部及び底面部分に固定反射面を有し、第１の凹部の内側に位置する第２の凹部を形成する第１の工程と、
導電性を有する活性層、絶縁層及びベース層が順次積層された第２の基板の活性層側と第１の基板に形成された第１の凹部及び第２の凹部側とを対向させて接合する第２の工程と、
前記絶縁層をエッチングを停止させるための層として前記第２の基板のベース層をエッチングしてスペーサを形成し、前記絶縁層を除去した後、前記活性層をエッチングして可動体及び該可動体を支持する支持体を形成する第３の工程と、
所望の波長において光透過性を有する第３の基板と前記第２の基板とを前記スペーサ側から接合する第４の工程と
を有することを特徴とする波長可変フィルタの製造方法。
【請求項６】
前記第２の基板は、ＳＯＩ基板又はシリコン酸化膜が片面に形成された２枚のシリコン基板を各々のシリコン酸化膜を対向させて貼り合わせた基板で構成することを特徴とする請求項５記載の波長可変フィルタの製造方法。
【請求項７】
活性層、絶縁層及びベース層が順次積層された基板の代わりに、（１００）面方位のシリコン基板を前記第２の基板とし、前記第３の工程において、前記可動体及び可動体を支持する支持体を形成する厚さまで異方性エッチングを行って、前記スペーサを形成することを特徴とする請求項５記載の波長可変フィルタの製造方法。
【請求項８】
前記第３の工程の前に、前記第２の基板を必要な厚さにエッチング又は研磨しておくことを特徴とする請求項５〜７のいずれかに記載の波長可変フィルタの製造方法。
【請求項９】
前記第１の基板と前記第２の基板との接合又は前記第２の基板と前記第３の基板との接合に、陽極接合、低融点ガラス接合、表面活性化接合又は接着剤による接合のうちのいずれかを、少なくとも１回用いて接合を行うことを特徴とする請求項５記載の波長可変フィルタの製造方法。
【請求項１０】
前記第２の基板と前記第３の基板とを接合する前に前記可動体の前記スペーサ側の面、前記第３の基板の両面に反射防止膜を形成する工程を有し、さらに前記第１の基板の前記第２の凹部を形成した面と反対の面に反射防止膜を形成する工程を有することを特徴とする請求項５記載の波長可変フィルタの製造方法。
【請求項１１】
前記第２の基板と前記第３の基板とを接合する前に、前記第２の凹部の底面部分及び前記第２の基板の活性層に、それぞれ固定反射面、可動反射面となる反射膜を形成する工程をさらに有することを特徴とする請求項５記載の波長可変フィルタの製造方法。
【請求項１２】
前記反射膜は、絶縁性を有することを特徴とする請求項１１記載の波長可変フィルタの製造方法。
【発明の詳細な説明】
【技術分野】
【０００１】
本発明は、波長分割多重化（ＷＤＭ：Wavelength Division Multiplexing）光通信網等において、光ファイバ中を伝送する、異なる波長を有する複数の光（ここでいう光は可視光だけに限らない。以下同じ）の中から所望の波長を有する光を取り出すために、光を選択的に透過させる波長可変フィルタ及びその製造方法に関するものである。
【背景技術】
【０００２】
従来の波長可変フィルタは、ファブリ・ペロー干渉計の原理を利用したものである。基板上の固定反射面と所定の間隔で平行に可動体の可動反射面を対向配置する（以下、固定反射面と可動反射面との間隔を光学ギャップという）。可動反射面に設けられた可動電極と固定反射面に設けられた固定電極（以下、固定電極と可動電極との間隔を静電ギャップという）との間に電圧を印加することで、可動体が変位（駆動）し、可動反射面が固定反射面に対して相対的に変位する。この静電ギャップは、マイクロマシーニング技術を用いて、固定反射面と可動反射面との間に予め所定の形状及び大きさの犠牲層を設けた後、エッチングにより、犠牲層のすべて、あるいは一部を除去することによって形成している（例えば、特許文献１参照）。
【０００３】
また、従来の波長可変フィルタには、ＳＯＩ（Silicon on Insulator）基板（ウェハ）の二酸化シリコン（ＳｉＯ2 ）層を犠牲層として用いて、上記静電ギャップを形成しているものもある（例えば、特許文献２参照）。
【特許文献１】特開２００２−１７４７２１公報（［請求項９］，［０００５］，［００１８］，［００３７］，［００４９］〜［００５６］、図６）
【特許文献２】米国特許６３４１０３９号明細書（第６欄〜第７欄、図４Ａ〜図４Ｉ）
【発明の開示】
【発明が解決しようとする課題】
【０００４】
波長可変フィルタでは可動反射面に設けられた可動電極と固定反射面に設けられた固定電極とにより形成される平行板コンデンサに駆動電圧を印加することにより可動電極（可動反射面）と固定電極（固定反射面）との間に静電力（静電引力）を発生させ、可動反射面を固定反射面に対して変化させ、異なる波長の光を異なるタイミングで取り出している。
【０００５】
ここで、上記のような波長可変フィルタは、例えば光学ギャップ、静電ギャップ間に異物等が混入すると、駆動（変位）が不均一となり、所望の波長の光を所望のタイミングで取り出せない、ショート（短絡）の発生等、様々な問題が発生する。そこで、異物混入を防ぐためにパッケージ化を図り、反射面、駆動する部分等を外部から保護することが望ましい。
【０００６】
このようなパッケージ化を図るための波長可変フィルタの製造方法、形態等は様々考えることができるが、その中でも精度（特に静電ギャップ、光学ギャップの間隔等の精度）がより高くなるような波長可変フィルタ、その製造ができるようにすることが望ましい。さらに時間的、経済的等に、より低コストで製造できるようにすることも望ましい。
【０００７】
そこで、本発明では、パッケージを施した上で、より高精度、低コストの波長可変フィルタ及びその製造方法を得ることを目的とする。
【課題を解決するための手段】
【０００８】
本発明に係る波長可変フィルタは、可動反射面を有し、可動反射面と垂直な方向に変位することで、所定の波長の光を透過させ、所定の波長の光以外の波長の光を反射させる可動体と、可動体を変位可能に支持する支持体と、スペーサと、が形成された可動部と、可動体に対して第１のギャップを有し、可動体の位置を変位させる電極と、可動反射面に対して第２のギャップを有し、可動反射面により反射された光を反射する固定反射面と、を備え、可動反射面と固定反射面とが対向するように、スペーサを形成した側と反対側の可動部と接合された駆動電極部と、スペーサと接合されたパッケージ部とを備えたものである。したがって、可変波長フィルタをパッケージして形成することができ、波長可変フィルタがその機能を果たすための機構部分（可動体、電極等）を含む空間へのパーティクル等の混入を防ぎ、波長可変フィルタの長寿命化を図ることができる。その際、スペーサ側で反射面を対向させず、駆動電極部と可動体との間で反射面を形成し、反射を行わせるようにしたので、光学特性がスペーサの形成精度に依存しない。そのため、設計通りの動作を行うことができる。
【０００９】
また、本発明に係る波長可変フィルタは、駆動電極部を構成する基板又はパッケージ部を構成する基板が、可動部を構成する基板と表面活性化接合が可能な材料で構成される。表面活性化接合を行えるようにすることで、強固な結合を行い、後に各基板が分離してしまうのを防ぐことができる。
【００１０】
また、本発明に係る波長可変フィルタは、駆動電極部を構成する基板又はパッケージ部を構成する基板が、可動部を構成する基板と陽極接合可能なガラス基板で構成される。
陽極接合を行えるようにすることで、強固な結合を行い、後に各基板が分離してしまうのを防ぐことができる。
【００１１】
また、本発明に係る波長可変フィルタは、電極の可動体に対向した領域又は可動体の電極に対向した領域の少なくとも一方が絶縁膜で覆われている。可動体と電極との少なくともどちらか一方を絶縁膜で覆うことにより、短絡等を防ぎ、貼り付き（スティッキング）を防止することができる。
【００１２】
また、本発明に係る波長可変フィルタの製造方法は、固定反射面に対して可動体を垂直方向に変位させ、固定反射面と可動体に設けられた可動反射面との間で反射する光から、固定反射面と可動反射面との間隔に基づいた所定波長の光を透過させる波長可変フィルタの製造方法であって、可動体を変位させるための電極を底面部分に有する第１の凹部及び底面部分に固定反射面を有し、第１の凹部の内側に位置する第２の凹部を形成する第１の工程と、導電性を有する活性層、絶縁層及びベース層が順次積層された第２の基板の活性層側と第１の基板に形成された第１の凹部及び第２の凹部側とを対向させて接合する第２の工程と、絶縁層をエッチングを停止させるための層として第２の基板のベース層をエッチングしてスペーサを形成し、絶縁層を除去した後、活性層をエッチングして可動体及び可動体を支持する支持体を形成する第３の工程と、所望の波長において光透過性を有する第３の基板と第２の基板とをスペーサ側から接合する第４の工程とを有している。したがって、パッケージした可変波長フィルタを製造することができ、波長可変フィルタがその機能を果たすための機構部分（可動体、電極等）を含む空間へのパーティクル等の混入を防ぎ、長寿命化を図ることができる。その際、スペーサ側で反射面を対向させないようにして製造するようにしたので、光学特性がスペーサの形成精度に依存しない。そのため、設計通りの動作を行うことができる。
【００１３】
また、本発明に係る波長可変フィルタの製造方法において、第２の基板は、ＳＯＩ基板又はシリコン酸化膜が片面に形成された２枚のシリコン基板を各々のシリコン酸化膜を対向させて貼り合わせた基板で構成する。したがって、中央にシリコンのエッチングをストップさせるストッパとしての役割を果たす絶縁層が設けられるので、厚さ精度が高く、光学特性のよい波長可変フィルタを製造することができる。また、ＳＯＩ基板のベース層等をスペーサ形成に流用することができるので、あらためてスペーサを形成する必要がなく、工程時間の短縮等を図ることができる。
【００１４】
また、本発明に係る波長可変フィルタの製造方法は、活性層、絶縁層及びベース層が順次積層された基板の代わりに、（１００）面方位のシリコン基板を第２の基板とし、第３の工程において、可動体及び可動体を支持する支持体を形成する厚さまで異方性エッチング法を行って、スペーサを形成する。したがって、ＳＯＩ基板等の高価な基板を用いることがないので、経済的なコストを抑えつつ、異方性エッチングを行うことによって、エッチング等の精度を確保することができる。
【００１５】
また、本発明に係る波長可変フィルタの製造方法は、第３の工程の前に、第２の基板を必要な厚さにエッチング又は研磨しておく。したがって、工程時間の短縮を図ることができる。
【００１６】
また、本発明に係る波長可変フィルタの製造方法は、第１の基板と第２の基板との接合又は第２の基板と第３の基板との接合に、陽極接合、低融点ガラス接合、表面活性化接合又は接着剤による接合のうちのいずれかを、少なくとも１回用いて接合を行う。したがって、強固な接合を行うことができ、後に基板が分離してしまうようなことを防ぐことができる。
【００１７】
また、本発明に係る波長可変フィルタの製造方法は、第２の基板と第３の基板とを接合する前に可動体のスペーサ側の面、第３の基板の両面に反射防止膜を形成する工程を有し、さらに第１の基板の第２の凹部を形成した面と反対の面に反射防止膜を形成する工程を有する。したがって、基板と外気の界面等での反射を防止し、入射された光の減衰を抑えることができる。
【００１８】
また、本発明に係る波長可変フィルタの製造方法は、第２の基板と第３の基板とを接合する前に、第２の凹部の底面部分及び第２の基板の活性層に、それぞれ固定反射面、可動反射面となる反射膜を形成する工程をさらに有する。したがって、光の干渉を十分に行わせることができ、波長可変フィルタの機能を十分に発揮することができる。
【００１９】
また、本発明に係る波長可変フィルタの製造方法は、反射膜は絶縁性を有する。したがって、特に可動体にあらためて絶縁膜を形成しなくてもよいので、工程の簡素化、時間短縮を図ることができる。
【発明を実施するための最良の形態】
【００２０】
実施の形態１．
図１は本発明の第１の実施の形態における波長可変フィルタを示す断面図である。図１は波長可変フィルタの略中央の位置における断面図である（図２のＡ−Ａ' 断面参照）。本実施の形態の波長可変フィルタは、駆動電極部１、可動部２及びパッケージ部３で構成されている。ここで本実施の形態では、図１における上側を上といい、下側を下ということにする。また、各図においては、各構成部材を見やすくさせるため、各部材の厚さ、他の部材との関係における比率は実際のものとは異なる場合がある。
【００２１】
駆動電極部１において、第１の基板となるガラス基板１１は、第１の凹部１１ａと、第１の凹部１１ａよりも内側に位置し、さらに深い位置に底面が形成された第２の凹部１１ｂとを有している。第１の凹部１１ａの底面部分には略リング状の駆動電極１２が形成されている。そして、駆動電極１２の上にさらに絶縁膜１３が形成されている。第１の凹部１１ａにより、後述する可動部２の可動体２１ａと駆動電極部１の駆動電極１２（絶縁膜１３）との間は静電ギャップＥＧ（第１のギャップ。約４μｍ（非駆動時））分の間隔が設けられている（駆動電極１２との関係においては可動体２１ａは可動電極となる）。
【００２２】
一方、第２の凹部１１ｂの底面（固定反射面）には高反射（ＨＲ）膜１８が設けられている。第２の凹部１１ｂにより、可動部２の可動体２１ａと駆動電極部１の高反射膜１８との間は光学ギャップＯＧ（第２のギャップ。約３０μｍ（非駆動時））分の間隔が設けられている。
【００２３】
ガラス基板１１は、例えば、ナトリウム（Ｎａ）やカリウム（Ｋ）等のアルカリ金属を含有したガラスを材料とする。これは、後述するように駆動電極部１と可動部２とを陽極接合により接合する場合に都合がよいからである。この種のガラスとしては、例えば、アルカリ金属を含有したホウケイ酸ガラス、ソーダガラス、カリウムガラス等がある。また、陽極接合により接合する場合には、ガラス基板１１を加熱するため、ガラス基板１１は可動部２となるシリコンと熱膨張係数がほぼ等しい方がよい。以上の要求に応えるガラスとして例えばコーニング社製＃７７４０（商品名）があり、ガラス基板１１には、このようなガラスを材料として用いることが好ましい。
【００２４】
駆動電極１２は、例えば、金（Ａｕ）やクロム（Ｃｒ）等の導電性金属又は透明導電性材料を１層又は複数層積層することで構成される。透明導電性材料としては、例えば、酸化錫（ＳｎＯ2 ）、酸化インジウム（Ｉｎ2 Ｏ3 ）、あるいは錫ドープ酸化インジウム（ＩＴＯ：Indium Tin Oxide）等がある。この駆動電極１２の厚さは、全体で例えば０．１〜０．２μｍとする。また、駆動電極１２はガラス基板１１の外部に設けられた端子（図示せず）と配線を介して電気的に接続されている。一方、絶縁膜１３は、例えば二酸化シリコン（ＳｉＯ2 ）、窒化シリコン（ＳｉＮx ）等からなり、駆動電極１２と可動体２１ａとのスティッキング（貼り付き）を防止するために成膜されている。
【００２５】
第２の凹部１１ｂの底面部分に設けられた高反射膜１８は、二酸化シリコン（ＳｉＯ2 ）の薄膜と五酸化タンタル（Ｔａ2 Ｏ5）の薄膜とを蒸着法等を用いて交互に積層した多層膜（約２〜４０層）からなる。場合によっては、窒化シリコン（ＳｉＮx ）を用いることもできる。本実施の形態において固定反射面を構成する高反射膜１８は、下方から入射した光（波長可変フィルタ外から入射した光）を透過する一方、上方から入射する光（可動部２が有する高反射膜２３が反射した光）をさらに反射する。
【００２６】
一方、反射防止（ＡＲ）膜１９は、波長可変フィルタ外から入射した光がガラス基板１１の界面で反射されてしまわないように、ガラス基板１１の下側（外側）の面に設けるものである。反射防止膜１９は、例えば二酸化シリコン（ＳｉＯ2 ）の薄膜と五酸化タンタル（Ｔａ2 Ｏ5 ）の薄膜とを蒸着法等を用いて交互に積層した多層膜からなる。また、窒化シリコン（ＳｉＮx ）、シリコンオキシナイトライド（ＳｉＯＮ）薄膜等を積層して形成することもできる。ここで、高反射膜１８と反射防止膜１９とは、その材料は同じであるが、各薄膜の膜厚が異なる。膜厚を調整することにより、所定の波長の光に対して反射膜ともなり得るし、反射防止膜ともなり得る。ここで、本実施の形態では、高反射膜１８、反射防止膜１９は多層膜で構成しているが、それぞれの機能を果たせるのであれば単層膜で形成してもよい。これは、後述する高反射膜２３並びに反射防止膜２２、３２及び３３についても同様である。なお、高反射膜とは例えば所望の波長の光における反射率が９５％以上の反射膜をいうものとする。本実施の形態の多層膜では反射率は９８％以上ある。
【００２７】
図２は第２の基板となる可動部基板２１を上面から見た図である。ただし、絶縁部２１ｄ及びスペーサ２１ｅは記載していない。可動部２は、可動部基板２１、反射防止膜２２及び高反射膜２３で構成されている。第２の基板となる可動部基板２１は例えばＳＯＩ基板を材料としている。ただ、ＳＯＩ基板でなくても、例えば、片面を酸化膜（例えば二酸化シリコン）で成膜した２枚のシリコン基板を、成膜した側の面を対向させて貼り合わせたものを用いてもよい。
【００２８】
本実施の形態においては、可動部基板２１は、可動体２１ａ、可動体２１ａを空間に吊して保持するための吊り手段となる４個の連結部２１ｂ、支持部２１ｃ、絶縁部２１ｄ及びスペーサ２１ｅとが一体形成されている。ここで、例えば、可動体２１ａ、連結部２１ｂ及び支持部２１ｃ部分の厚さは約１０μｍであり、開口され、形成された空間により仕切られて各部に分かれている。可動体２１ａは、可動部基板２１の略中央に略円形（円盤）状をなして形成されている。可動体２１ａの周縁部分に形成された４個の連結部２１ｂ及び支持部２１ｃにより、可動体２１ａを支持する支持体を構成する。各連結部２１ｂは可撓性（弾性）を有している。可動体２１ａはこの支持体により支持されており、力を受けることにより、高反射膜２３が形成された面（可動反射面）と垂直な方向に変位する。本実施の形態では、駆動電極１２（可動体２１ａ）への電荷供給により、駆動電極１２と可動体２１ａとの間に静電力（静電引力）が発生し、可動体２１ａが変位する。このときの支持体は、例えば外部電極（図示せず）から駆動電極１２に供給される電荷とは反対の極性を有する電荷を可動体２１ａに供給するための導電部分ともなる。４個の連結部２１ｂは、可動体２１ａの周縁部分において、各々隣接するもの同士が約９０度の角度をなした位置に設けられている。
【００２９】
ここで、本実施の形態では可動体２１ａを円形状で形成しているが、形状はこれに限るものではない。例えば、正多角形等の形状のように、高反射膜２３が高反射膜３２に対して平行を保ったまま、垂直に変位できる形状であればよい。また、連結部２１ｂの形状やその数については、可動体２１ａの重量を支えられ、所定の駆動電圧で、所望する可動体２１ａの変位が行えるのであれば、本実施の形態で示している形状、数に限らない。
【００３０】
絶縁部２１ｄは、例えば二酸化シリコン（ＳｉＯ2 ）を材料として構成された層である。本実施の形態では、主に、可動基板２１を形成する際にエッチングをストップさせるストッパとしての役割を果たす。スペーサ２１ｅは、パッケージ部３（ガラス基板３１）と可動体２１ａとの間を所定間隔分空け、波長可変フィルタとしての機能を果たすために駆動する部分、反射面をパッケージし、保護するために設けられている。
【００３１】
反射防止膜２２は可動体２１ａの上面（パッケージ部３側）に形成される。反射防止膜２２は、反射防止膜１９と同様に例えば二酸化シリコン（ＳｉＯ2 ）の薄膜と五酸化タンタル（Ｔａ2 Ｏ5 ）の薄膜とを蒸着法等を用いて交互に積層した多層膜等で形成される。ここで反射防止膜２２を可動体２１ａの上全面に形成すると、その機能をより発揮させることができる。一方、本実施の形態において可動反射面として構成される高反射膜２３は、可動体２１ａの下面（駆動電極部１側）に形成される。高反射膜２３も高反射膜１８と同様の膜である。高反射膜２３は、高反射膜１８側から入射された光を反射することにより、高反射膜１８との間で複数回の反射を繰り返して干渉させ、干渉条件を満たした所定の波長の光だけを透過させる。透過させる光は、可動体２１ａの変位によって変化する光学ギャップＯＧの間隔によって波長が異なる。したがって、複数の波長の異なる光（信号）に所定のタイミングでデータを含めておいて多重化して送信し、波長可変フィルタにおいて、そのタイミングに合わせて光学ギャップＯＧの間隔を変化させることによって、信号を分割して取り出すことができる。ここで、高反射膜２３についても可動体２１ａの下全面に形成することで、より機能を発揮させることができる。
【００３２】
パッケージ部３は、ガラス基板３１、反射防止膜３２及び３３で構成されている。第３の基板となるガラス基板３１は、本実施の形態では、ガラス基板１１と同一の材料（材質）のガラス基板からなり、スペーサ２１ｅと接合される。また、反射防止膜３２及び３３は反射防止膜１８と同様の膜である。ガラス基板３１の可動体２１ａに対向する面には反射防止膜３２を設け、その反対の面に反射防止膜３３を設けている。
【００３３】
図３〜図６は第１の実施の形態に係る波長可変フィルタの製造工程を表す図である。図３は第１の工程を含む駆動電極部１の作製工程を表す。図４は可動部２となるＳＯＩ基板２４を処理し、第２の工程を含む、可動部２となるＳＯＩ基板２４と駆動電極部１との接合構造体の作製工程を表す。図５は第３の工程を含む、接合構造体から可動部２部分の形成工程を表す。また、図６は第４の工程を含む、パッケージ部３を形成し、接合構造体と接合して最終的に波長可変フィルタが作製されるまでの工程を表す。
【００３４】
まず、図３に基づいて駆動電極部１の作製工程について説明する。まず、ガラス基板１４（最終的にはガラス基板１１となる）の一方の面に、金（Ａｕ）／クロム（Ｃｒ）等の金属膜等によるマスク１５を形成（マスキング）する。マスク１５としては、例えばＡｕ／Ｃｒのほかに、Ａｕ／Ｔｉ（チタン）、Ｐｔ（白金）／Ｃｒ、Ｐｔ／Ｔｉ等の金属、多結晶シリコン（ポリシリコン）、アモルファスシリコン、窒化シリコン等のシリコン系材料が挙げられる。マスク１５にシリコン系材料を用いると、ガラス基板１４との密着性が向上する。一方、マスク１５に金属を用いるとマスク１５の視認性が向上する。マスク１５の形成には、例えば、化学的気相堆積（ＣＶＤ：Chemical Vapor Deposition ）法、物理的堆積（ＰＶＤ：Physical Vapor Deposition ）法、めっき法等を用いる。ここで、ＰＶＤ法を実現する装置としては、例えば、スパッタリング装置、真空蒸着装置、イオンプレーティング装置等がある。
【００３５】
マスク１５の厚さを特に限定するものではないが、０．０１μｍから１μｍ程度とすることが好ましく、０．０９〜０．１１μｍとすることがより好ましい。マスク１５が薄すぎると、マスクとして機能せず、ガラス基板１４を十分に保護できない場合があり、一方、マスク１５が厚すぎると、内部応力によって剥がれやすくなる場合がある。マスク１５をＡｕ／Ｃｒで成膜する場合、例えばＣｒを０．０３μｍ成膜した後、Ａｕを例えば、０．０７μｍ成膜する。
【００３６】
次に、マスク１５上の全面にフォトレジスト（図示略）を塗布する。そして、フォトリソグラフィ（Photolithography）法を用いて、マスクアライナーでマスク１５上の全面に塗布されたフォトレジストを露光した後、現像液で現像し、ガラス基板１４のうち、後にガラス基板１１の第１の凹部１１ａ（図１参照）となる部分を形成するためのフォトレジストパターン（図示せず）を形成する。次に、ウェットエッチング法を使用して、例えば、塩酸又は硫酸（クロム膜の場合）、あるいは王水又は酸素や水の存在下でシアン化物イオンを含む溶液（金膜の場合）（以下、エッチング液と呼ぶ。）によりマスク１５のうち不要な部分を除去した後、フォトレジストパターンを除去して、エッチングパターン１６を得る（図３（１））。ここでウェットエッチング法ではなく、例えばＣＦガス、塩素系ガス等によるドライエッチング法により、エッチングパターン１６を形成することができる。
【００３７】
次に、ウェットエッチング法を用いて、例えばフッ化水素酸（ＨＦ）によりガラス基板１４のうち不要な部分を除去して、約４μｍの深さを有する第１の凹部１１ａを形成する。ここで、グリセリン等のアルコール（特に多価アルコール）を添加してエッチングすると、形成した第１の凹部１１ａの表面を極めて滑らかにすることができる。また、第１の凹部１１ａの形成にドライエッチング法を用いてもよい。
【００３８】
その後、ウェットエッチング法又はドライエッチング法を用いてエッチングパターン１６を除去する（図３（２））。ウェットエッチング法では、例えばアルカリ水溶液（例えばテトラメチル水酸化アンモニウム水溶液等）、塩酸＋硝酸水溶液、フッ酸＋硝酸水溶液等の剥離液（除去液）を用いる。ウェットエッチング法を用いると、一度に容易に効率よくエッチングパターン１６を除去することができる。
【００３９】
そして、さらに第１の凹部１１ａの形成処理と同様に、マスクを形成した後、フォトリソグラフィ法を用いて、マスクの一部を除去することで、第２の凹部１１ｂに対応したエッチングパターン１６ｂを形成する（図３（３））。そして、ウェットエッチング法を用いて、例えばフッ化水素酸（ＨＦ）によりガラス基板１４のうち不要な部分を除去し、第２の凹部１１ｂを形成する（図３（４））。ここで、第２の凹部１１ｂを形成する場合には、その深さ、径の大きさ等が第１の凹部１１ａとは異なるため、エッチング時間、温度、エッチング液等、形成条件を第１の凹部１１ａを形成する際の条件とは異ならせることができる。そして、ガラス基板１４をエッチングする場合、これらの条件管理（工程管理）を厳しく行うことができる。また、前述したようにアルコールを添加することにより、エッチングにより形成された表面を滑らかにすることができる。以上のように、ガラス基板１４のエッチングは高精度に行うことができ、第２の凹部１１ｂの深さにより決定される光学ギャップＯＧについても精度よく形成できる。
【００４０】
第２の凹部１１ｂを形成すると、例えば、エッチングパターン１６ｂを付したまま、高反射膜１８を形成する（図３（５））。高反射膜１８は、前述したＣＶＤ法、ＰＶＤ法等を用いて、二酸化シリコン（ＳｉＯ2 ）の薄膜と五酸化タンタル（Ｔａ2 Ｏ5 ）の薄膜とを蒸着法等を用いて交互に積層する（ここでは例えば１０〜２０層程度とする）ことで形成する。その後、ウェットエッチング法又はドライエッチング法を用いてエッチングパターン１６ｂを除去する（図３（６））。
【００４１】
次に、第１の凹部１１ａが形成された底面部分に、ＣＶＤ法、ＰＶＤ法を用いて、金（Ａｕ）、クロム（Ｃｒ）等、駆動電極１２となる金属膜１７を形成する（図３（７））。ここで金属膜１７の膜厚は、例えば全体として０．１〜０．２μｍとする。次に、金属膜１７上の全面にフォトレジスト（図示せず）を塗布した後、フォトリソグラフィ法を用いて、金属膜１７のうち、後に駆動電極１２となる部分を残すためのフォトレジストパターン（図示せず）を形成する。そして、例えばドライエッチング法を用いて金属膜１８のうち不要な部分を除去した上で、フォトレジストパターンを除去し、駆動電極１２を形成する。次に、ＣＶＤ法等を用いて、駆動電極１２上に二酸化シリコン（ＳｉＯ2 ）、窒化シリコン（ＳｉＮx ）等の絶縁膜１３を形成する。
【００４２】
最後にガラス基板１４の下面に前述した高反射膜１８の形成と同様の方法で、反射防止膜１９を形成する（図３（８））。ここで反射防止膜１９が実際に必要となるのは高反射膜１８に対向する部分であるが、ガラス基板１４の下面全面に成膜してもよい。また、反射防止の機能を発揮させるために、反射防止膜１９の形成には、高反射膜１８の形成のときとは層の厚さ等、形成（成膜）条件を異ならせることが必要である。以上の工程により駆動電極部１の作製が完了する。
【００４３】
次に図４に基づいてＳＯＩ基板の処理工程について説明する。ここで本実施の形態では、可動部２の可動部基板２１を作製するためにＳＯＩ基板２４を用いる（図４（１））。ＳＯＩ基板２４は、例えば厚さ約４μｍの絶縁層２６を挟んで、例えば厚さ約５００μｍのベース層２５と例えば厚さ約１０μｍの活性層２７とが、層を成して構成されている。ベース層２５及び活性層２７はシリコン（Ｓｉ）、絶縁層２６は二酸化シリコン（ＳｉＯ2 ）を材料としている。可動体２１ａ、連結部２１ｂ及び支持部２１ｃとなる部分だけを基板として接合しようとすると、薄くて安定しないため接合が困難となる。そこで、ＳＯＩ基板２４を用いて安定した接合を行った後、活性層２７を加工して可動体２１ａ、連結部２１ｂ及び支持部２１ｃを形成する。一方、ベース層２５は、スペーサ２１ｅとして用いる。そのため、スペーサ２１ｅをあらためて形成する必要はない。一方、ＳＯＩ基板２４の絶縁層２６がエッチングのストッパの役割を果たすため、可動体２１ａ、連結部２１ｂ及び支持部２１ｃとなる部分について、特に厚さ精度の高い可動部基板２１を得られる。
【００４４】
ここで、ベース層２５の厚さは約５００μｍであるが、基板同士を接合するの際の安定を保つことができ、また、スペーサ２１ｅとなる分として、これ程の厚さを必要としなければ、研磨又はエッチングを行って、あらかじめ所定の厚さにしておいてもよい。特に研磨又はウェットエッチングを行う場合は、例えばウェハに形成される複数分の部材（可動部基板２１）について一括して処理することができ、時間的に都合がよい。先に研磨等をしておくことで後述するスペーサ２１ｅ形成の際、ベース層２５のエッチング時間を短縮することができる。特に、本実施の形態の波長可変フィルタにおいては、基本的に、可動体２１ａとパッケージ部３との距離が、波長可変フィルタの機能に影響することはないので、スペーサ２１ｅの厚さは任意に定めることができる。また、鏡面研磨等を行っておくこともできる。
【００４５】
そして、上記のＳＯＩ基板２４にレジスト膜とするためのシリコン酸化膜２８を形成する。形成方法としては、前述したＣＶＤ法、加熱による表面の熱酸化等、様々な方法がある。次に活性層２７側（下面）のシリコン酸化膜２８を除去する（図４（２））。ここで、シリコン酸化膜を形成する箇所を選択することができる場合には、あらかじめ活性層２７側の面にシリコン酸化膜２８を形成しなくてもよい。
【００４６】
次に、前述した高反射膜１８と同様に、ＣＶＤ法、ＰＶＤ法等を用いて、活性層２７に対して高反射膜２３を形成する（図４（３））。ここで、高反射膜２３が実際に必要となるのは高反射膜１８に対向する部分（反射防止膜１９とは反対側）であるが、この膜は絶縁性を有しているため、光を反射させる部分以外（例えば駆動電極１２直上となる部分）にも形成することで、絶縁膜として機能させることもできる。
【００４７】
次に、高反射膜２３が形成されたＳＯＩ基板２４の可動体２１ａが形成される部分と作製した駆動電極部１の駆動電極１２、高反射膜１８とが対向するように接合することで接合構造体を形成する（図４（４））。接合方法としては、例えば、陽極接合、接着剤による接合、低融点ガラス接合等を用いることができる。また、本実施の形態では、シリコンとガラスとの接合となるが、例えばシリコン同士の接合の場合、表面が鏡面に仕上げられている場合には表面活性化接合を行うことができる。
【００４８】
ここで、例えば陽極接合は、以下に示す工程を経て行われる。まず、駆動電極部１の第１の凹部１１ａ、第２の凹部１１ｂが形成された面とＳＯＩ基板２４の高反射膜２３が形成された面とを対向して載置させる。そして、直流電源のマイナス側とガラス基板１１とを接続するとともに、直流電源のプラス側と活性層２７とを接続する。次にガラス基板１１を例えば、数百℃程度に加熱しつつ、ガラス基板１１と活性層２７（ＳＯＩ基板２４）との間に例えば数百Ｖ程度の直流電圧を印加する。ガラス基板１１を加熱することにより、ガラス基板１１に含まれるアルカリ金属のプラスイオン、例えば、ナトリウムイオン（Ｎａ+ ）が移動しやすくなる。このアルカリ金属のプラスイオンがガラス基板１１内を移動することにより、相対的にガラス基板１１の活性層２７との接合面がマイナスに帯電する。一方、活性層２７のガラス基板１１との接合面がプラスに帯電する。この結果、シリコン（Ｓｉ）と酸素（Ｏ）とが電子対を共有して共有結合することでガラス基板１１と活性層２７とを接合する。また、ガラス基板１１（ガラス基板１４）としていわゆる低融点ガラスを用いた場合には、ガラス界面を融着させて接合することにより、低融点ガラス接合を行うことができる。
【００４９】
表面活性化接合（ＳＡＢ：Surface Activated Bonding）は、通常、物質の表面に存在する、大気中の酸素との反応による酸化物の層、吸着した気体分子の層を、真空中においてアルゴン（Ａｒ）等の不活性ガスのビームにより物質表面をエッチングすることで除去し、表面を活性化させた状態で重ね合わせて結合させるものである。活性化された表面は他の分子と強い結合力を有するため強固に接合できる。また、表面活性化接合は常温での接合が可能である。この場合、本実施の形態のようなガラス基板１１ではなくシリコン基板で構成し、可動部基板２１となるシリコンとともにそれぞれの表面を鏡面状態にして活性化させておいて接合させることとなる。
【００５０】
次に図５に基づいて、接合構造体に対する加工処理について説明する。まず、接合構造体からベース層２５をエッチングする。ここで、前述したように、本工程でのエッチング時間を短縮するため、先にベース層２５を研磨又はエッチングしておくこともあるが、前述の時点ではなく、この時点でその研磨又はエッチングを行うようにしてもよい。
【００５１】
本工程では、先に形成したシリコン酸化膜２８に対して、スペーサ２１ｅを形成するためのエッチングパターンを形成しておいてからエッチングを行う（図５（１））。ここで、絶縁層２６が、活性層２７部分へのエッチングの進行をストップさせるストッパーの役割を果たすため、活性層２７がダメージを受けず、歩留まりの高い波長可変フィルタを製造することができる。以下、ウェットエッチング除去法及びドライエッチング除去法について説明する。一括した除去を行えるという点では、ウェットエッチング除去法が適切である。
【００５２】
（１）ウェットエッチング除去法
例えば、１〜４０重量％（好ましくは、１０重量％前後）の濃度の水酸化カリウム（ＫＯＨ）水溶液に接合構造体を浸漬することにより、ベース層２５の所定の部分をエッチングする。なお、この場合に用いるエッチング液としては、水酸化テトラメチルアンモニウム（ＴＭＡＨ：TetraMethyl Ammonium Hydroxide）水溶液、エチレンジアミン−ピロカテコール−ジアジン（ＥＰＤ：Ethylenediamine Pyrocatechol Diazine）水溶液、ヒドラジン（Hydrazine ）水溶液などもある。ここで、ウェハ単位で複数形成されている場合には、生産条件等をほぼ等しくしつつ、一括した処理（バッチ処理）を行うことができ、生産性を向上させることができる。
【００５３】
（２）ドライエッチング除去法
例えば、ドライエッチング装置のチャンバー内に接合構造体を載置し、真空状態にした後、例えば圧力３９０Ｐａの二フッ化キセノン（ＸｅＦ2 ）を６０秒間チャンバー内に導入することにより、ベース層２５をエッチングする。なお、四フッ化炭素（ＣＦ4 ）や六フッ化硫黄（ＳＦ6 ）を用いたプラズマエッチング法を用いることもできる。
【００５４】
そして、スペーサ２１ｅを形成した接合構造体について、例えばフッ化水素酸（ＨＦ）を用いたウェットエッチング法により、シリコン酸化膜２８のエッチングパターン及び絶縁層２６の所定の部分を除去する（図５（２））。絶縁層２６の残った部分が絶縁部２１ｄとなる。その後、上述した方法と同様の方法で活性層２７の上面に反射防止膜２２を形成する（図５（３））。活性層２７全面にフォトリソグラフィ法等によりフォトレジストパターンを活性層２７（反射防止膜２２）上の所定の部分に形成する（図５（４））。
【００５５】
そして、異方性ドライエッチング法により、可動体２１ａ及び連結部２１ｂを形成する。異方性ドライエッチングの方法としては、例えば接合構造体をドライエッチング装置のチャンバー（容器）内に載置した後、例えば、エッチングガスとして六フッ化硫黄（ＳＦ6 ）を流量１３０ｃｍ3 ／ｍｉｎ（ｓｃｃｍ）で６秒間、デポジション（堆積）ガスとして八フッ化シクロブタン（Ｃ4Ｆ8）を流量５０ｃｍ3 ／ｍｉｎ（ｓｃｃｍ）で７秒間交互にチャンバー内に導入することにより行う。ドライエッチングの場合、ウェットエッチングとは異なり、エッチング液の侵入により駆動電極１２や絶縁膜１３を除去してしまうこともない。また、異方性ドライエッチングのため、フォトレジストパターンでレジストした部分への回り込み（サイドエッチング）を防ぐことができる。特に連結部２１ｂの強度を損なわない。異方性ドライエッチング後、例えば酸素プラズマを用いてフォトレジストパターンを除去する（図５（５））。以上説明した工程により接合構造体に可動部２が作製される。
【００５６】
図６に基づいてパッケージ部３の作製工程及び接合工程について説明する。パッケージ部３を作製するために、例えば、前述したコーニング社製＃７７４０等のガラス基板３１を用いる（図６（１））。そして、ガラス基板３１の上面（外側となる面）及び下面（可動部２側）に、前述した反射防止膜１９と同様の反射防止膜３２及び３３をそれぞれ形成する（図６（２））。以上説明した製造工程により、パッケージ部３が作製される。
【００５７】
そして、反射防止膜２２と反射防止膜３２とが平行して対向するように、接合構造体とパッケージ部３とを接合する（図６（３））。この接合には、例えば、上記した陽極接合、表面活性化接合、接着剤による接合又は低融点ガラス接合のうち１つを少なくとも１回用いる。この接合の際、内部が真空になるように真空チャンバー内で接合したり（真空封止）、減圧状態等、最適の圧力中で接合したりしても良い。
【００５８】
波長可変フィルタとなる接合体をウェハ単位で複数一体作製している場合には、ダイシングを行って各波長可変フィルタに切り離す。以上のような工程により波長可変フィルタが製造される。
【００５９】
次に、上記構成の波長可変フィルタの動作について、図１を参照して説明する。駆動電極１２と可動体２１ａとの間には電圧（以下、駆動電圧という）を印加する。この駆動電圧は、例えば６０Ｈｚの交流正弦波電圧やパルス状の電圧である。駆動電極１２にはガラス基板１１の外部に設けられた端子、配線（図示せず）を介して印加し、一方、可動体２１ａには支持部２１ｃ及び連結部２１ｂ（図２参照）を介して駆動電極１２との間に電位差を与える。駆動電圧による電位差のため、駆動電極１２と可動体２１ａとの間に静電力が発生し、可動体２１ａが駆動電極１２側に変化する、すなわち、静電ギャップＥＧ及び光学ギャップＯＧが変化する。このとき、連結部２１ｂが弾性を有しているため、可動体２１ａは弾性的に変化する。
【００６０】
この波長可変フィルタに、複数（例えば、６０〜１００）に分かれた赤外の波長帯域を有する光（それぞれの波長帯域には例えばデータ信号が含まれている）が図１において駆動電極部１の略中央下方（図１の矢印参照）から入射し、ガラス基板１１を透過する。そして、高反射膜１８においてほとんど反射されずに下方に高反射膜１８、上方に高反射膜２３を有する空間（側面は第２の凹部１１ｂ等の壁面等で形成される）に進入する。
【００６１】
進入した光は、高反射膜２３と高反射膜３２との間で反射を繰り返すが、この過程において、光学ギャップＯＧに対応した干渉条件を満たした波長の光だけが高反射膜２３、可動体２１ａ、反射防止膜２２を透過して、波長可変フィルタの上方から出射する。一方、干渉条件を満たさない波長の光は急激に減衰する。そのため、可動体２１ａ（可動反射面となる高反射膜２３）を変位させて、光学ギャップＯＧを変化させることにより、透過する光の波長を選択することが可能となる。
【００６２】
以上のように、第１の実施の形態によれば、駆動電極１２及び高反射膜１８を有した駆動電極部１と可動体２１ａ、支持体（連結部２１ｂ、支持部２１ｃ）を有する可動部２とを接合し、さらにその反対側からパッケージ部３を接合した波長可変フィルタを製造するようにしたので、可動体２１ａ等をパッケージ化し、保護することにより、波長可変フィルタがその機能を果たすための機構部分（可動体２１ａ、駆動電極１２等）を含む空間へのパーティクル等の混入を防ぎ、長寿命の波長可変フィルタを得ることができる。その際、可動体２１ａ、支持体を形成するための基板（例えばＳＯＩ基板）を流用して、パッケージ部３との間に空間を設けるためのスペーサ２１ｅを形成できるので、他の部材を用いたスペーサ形成のための工程を必要とせず、プロセスの簡素化を図ることができる。
【００６３】
また、駆動電極１２及び高反射膜１８を、両方とも駆動電極部１に設けることにより、静電ギャップＥＧと光学ギャップＯＧの一部が重複することになるので、その分、小型化を図ることができる。また、厳しい精度管理を行うことができるガラス基板に高反射膜１８を形成するようにしたので、設計通りの光学ギャップＯＧを設けることができ、光学特性を向上させることができる。
【００６４】
可動部２の形成に際しては、ＳＯＩ基板２４を用いているので、その絶縁層２６は、スペーサ２１ｅの形成等の際にエッチングのストッパとして機能させることができる。これにより、形成された可動体２１ａの表面を鏡面に仕上げることができる。また、本実施の形態の場合、スペーサ２１ｅ側に光学ギャップＯＧが設けられておらず、スペーサ２１ｅの間隔によって光学ギャップを決定するという形態ではないため、可動体２１ａとパッケージ部３との距離（ギャップ）は任意に自由に設計できる。そして、スペーサ２１ｅ形成前に、ベース層２５をあらかじめエッチング、研磨等をしておけば、時間短縮を図ることもできる。
【００６５】
駆動電極部１又はパッケージ部３と可動部２との接合について、陽極接合、低融点ガラス接合、接着剤による接合又は表面活性化接合による方法のうち、少なくとも１回、いずれかの方法を用いるようにすることで、後に分離することのない確実な接合（パッケージ）を行うことができる。特に陽極接合は、シリコンとガラスとを強固に接合することができる。また、表面活性化接合は、常温で接合することができ、プロセスの自由度を高くすることができる。
【００６６】
また、本実施の形態では、駆動電極１２を絶縁膜１３で覆うようにしたので、可動体２１ａと駆動電極１２との静電力（静電引力）による貼り付きを防止することができる。
【００６７】
実施の形態２．
上述の実施の形態では、可動部２の可動部基板２１を形成するためにＳＯＩ基板２４を用いた。本発明ではこれに限定されるものではなく、ＳＯＳ（Silicon On Sapphire ：Ａｌ2 Ｏ3 ）基板を用いてもよい。また、一方の面に二酸化シリコン（ＳｉＯ2 ）膜が形成されたシリコン基板と、他のシリコン基板とを上面同士を重ねて張り合わせたものを用いても、絶縁部分を有しているため、ＳＯＩ基板２４と同じ効果を有する。
【００６８】
また、上述したＳＯＩ基板２４等は材料として高価であるため、可動部基板２１の厚さを高精度にできるのであれば、シリコン基板を他の基板を研磨したり、エッチングしたりしてスペーサ２１ｅを有する可動部基板２１（可動部２）を得るようにしてもよい。これにより、経済的コストを大幅に削減することができる。例えば、このようなシリコン基板として（１１０）面方位のシリコン基板を用い、可動体２１ａ、連結部２１ｂ及び支持部２１ｃを所望の厚さで形成できる厚さになるまで異方性エッチング法でエッチングを行うようにしてもよい。
【００６９】
実施の形態３．
上述の実施の形態では、波長分割多重する光の波長帯域等の関係で、駆動電極部１に高反射膜１８、可動部２に高反射膜２３を設け、固定反射面又は可動反射面を構成させて光を反射、透過させるようにしていた。本発明ではこれに限定されることなく、通常は形成した方がよいものの、例えば可動体２１ａ、駆動電極基板１１の第２の凹部１１ｂの底面が鏡面に仕上げられており、それぞれが反射面としての役割を果たせる（反射面としての機能を有する）のであれば、特に高反射膜１８、２２を設けなくてもよい。これにより、プロセスの簡素化を図ることができる。これは反射防止面としての機能を有する反射防止膜についても同様である。
【００７０】
実施の形態４．
上述の実施の形態では図面を参照して詳述してきたが、具体的な構成はこの実施の形態に限られるものではなく、本発明の要旨を逸脱しない範囲の設計の変更等があっても本発明に含まれる。
【００７１】
例えば、上述の実施の形態においては、駆動電極部１及びパッケージ部３の両方をガラス基板で構成する例を示したが、これに限定されず、駆動電極部１及びパッケージ部３は、赤外等の所望の透過波長帯域の光を透過する材料、例えば、シリコン、サファイヤ、ゲルマニウムなどを基板材料としても良い。
【００７２】
また、上述の実施の形態においては、駆動電極１２上に絶縁膜１３を形成する例を示したが、これに限定されず、可動体２１ａの下面であって、少なくとも駆動電極１２に対向した領域に絶縁膜を形成しても良い。この絶縁膜の形成方法としては、例えば、シリコンを酸化性雰囲気中で加熱する熱酸化や、ＴＥＯＳ（Tetra Ethyl Ortho Silicate）−ＣＶＤ装置を使用して、それぞれ二酸化シリコン（ＳｉＯ2 ）膜を形成する方法がある。
【００７３】
また、可動体２１ａの下面に形成される高反射膜２３を構成する二酸化シリコン（ＳｉＯ2 ）膜も五酸化タンタル（Ｔａ2 Ｏ5 ）膜も、ともに絶縁体であるため、高反射膜２３を絶縁膜として兼用しても良い。この場合、高反射膜として機能させる部分とそれ以外の部分との層数を同じにする必要はない。さらに、上記絶縁膜１３と、可動体２１ａの下面に形成する絶縁膜との両方を形成しても良い。このように、高反射膜２３を絶縁膜として兼用すれば、少ない製造工程で上述の実施の形態と同様の効果を得ることができ、安価に波長可変フィルタを構成することができる。
【図面の簡単な説明】
【００７４】
【図１】第１の実施の形態を示す波長可変フィルタの断面図。
【図２】波長可変フィルタを構成する可動部基板２１の上面図。
【図３】駆動電極部１の作製工程を表す図。
【図４】ＳＯＩ基板２４の処理工程を表す図。
【図５】接合構造体から可動部２を作製する工程を表す図。
【図６】パッケージ部３の作製工程及び接合構造体との接合を表す図。
【符号の説明】
【００７５】
１  駆動電極部、１１  ガラス基板（第１の基板）、１１ａ  第１の凹部、１１ｂ  第２の凹部、１２  駆動電極、１３  絶縁膜、１４  ガラス基板、１５  マスク、１６，１６ｂ  エッチングパターン、１７  金属膜、１８，２３  高反射膜、１９，２２，３２，、３３  反射防止膜、２  可動部、２１  可動部基板、２１ａ  可動体、２１ｂ  連結部、  ２１ｃ  支持部、２１ｄ  絶縁部、２１ｅ  スペーサ、２４  ＳＯＩ基板、２５  ベース層、２６  絶縁層、２７  活性層、２８  シリコン酸化膜、３  パッケージ部、３１  ガラス基板、ＥＧ  静電ギャップ、ＯＧ  光学ギャップ
【図１】
2005309174.tif 000003
【図２】
2005309174.tif 000004
【図３】
2005309174.tif 000005
【図４】
2005309174.tif 000006
【図５】
2005309174.tif 000007
【図６】
2005309174.tif 000008